(57)【要約】  本発明は多層構造プラスチック基板及びその製造方法に係る。本発明のプラスチック基板が含むものは、互いに接合された複数のプラスチックフィルム、そして有機-無機ハイブリッドの第１バッファー層、ガスバリアー層、有機-無機ハイブリッドの第２バッファー層が前記複数のプラスチックフィルムの両面に順次積層され、各層は 前記複数のプラスチックフィルムを中心として対称配置を形成している。  本発明の前記プラスチック基板は小さい熱膨張係数、そして優れたガスバリアー特性を有しているので、表示装置に含まれる壊れ易く重いガラス基板の代替品になり得るためである。また、各種包装や容器材料として優れたガスバリアー特性を要求する用途に使用可能である。
2007523769.tif 000002
【特許請求の範囲】
【請求項１】
接合されたプラスチックフィルムと；
前記接合されたプラスチックフィルムの両面に第１有機-無機ハイブリッドバッファー層、ガスバリアー層及び第２有機-無機ハイブリッドバッファー層が順次に積層されて、プラスチックフィルムを中心に対称構造をなす多層構造のプラスチック基板。
【請求項２】
前記プラスチックフィルムは単一高分子、１種以上の高分子ブレンド及び有機または無機添加物が含まれている高分子複合材料からなる群より１種以上選択される、請求項１に記載のプラスチック基板。
【請求項３】
無機添加物を含む前記高分子複合物質は、種々のナノ級物質が高分子マトリックスに分散された高分子・粘土ナノ級複合体である、請求項２に記載のプラスチック基板。
【請求項４】
前記ガスバリアー層は、ＳｉＯｘ（ここで、ｘは１乃至４の整数）、ＳｉＯｘＮｙ（ここで、ｘ及びｙは各々１乃至３の整数）、Ａｌ２Ｏ３及びＩＴＯからなる群より１種以上選択される無機物から形成されたものである、請求項１に記載のプラスチック基板。
【請求項５】
前記ガスバリアー層の厚さが５乃至１０００ｎｍである、請求項１に記載のプラスチック基板。
【請求項６】
前記第１有機-無機ハイブリッドバッファー層と第２有機-無機ハイブリッドバッファー層各々は、下記の化学式１で示される化合物からなる群より選択される１種以上の有機シラン２０乃至９９．９９重量％及び、下記の化学式２で示される化合物からなる群より選択される１種以上の金属アルコキシド０．０１乃至８０重量％を含むバッファー組成物の部分加水分解により作られたものである、請求項１に記載のプラスチック基板。
[化１]  
（Ｒ１）ｍ-Ｓｉ-Ｘ（４-ｍ）
上記式で、Ｘは互いに同一であっても異なってもよく、水素、ハロゲン、炭素数１乃至１２のアルコキシ、アシルオキシ、アルキルカルボニル、アルコキシカルボニル、または-Ｎ（Ｒ２）２（ここで、Ｒ２はＨまたは炭素数１乃至１２のアルキル）であり、
Ｒ１は互いに同一であっても異なってもよく、炭素数１乃至１２のアルキル、アルケニル、アルキニル、アリール、アリールアルキル、アルキルアリール、アリールアルケニル、アルケニルアリール、アリールアルキニル、アルキニルアリール、ハロゲン、置換されたアミノ、アミド、アルデヒド、ケト、アルキルカルボニル、カルボキシ、メルカプト、シアノ、ヒドロキシ、炭素数１乃至１２のアルコキシ、炭素数１乃至１２のアルコキシカルボニル、スルホン酸、リン酸、アクリルオキシ、メタクリルオキシ、エポキシまたはビニル基であり、
酸素または-ＮＲ２（ここで、Ｒ２はＨまたは炭素数１乃至１２のアルキル）がＲ１とＳｉの間に挿入されて-（Ｒ１）ｍ-Ｏ-Ｓｉ-Ｘ（４-ｍ）或いは（Ｒ１）ｍ-ＮＲ２-Ｓｉ-Ｘ（４-ｍ）になってもよく、ｍは１乃至３の整数である。
[化２]
Ｍ−（Ｒ３）ｚ
上記式で、Ｍはアルミニウム、ジルコニウム及びチタンからなる群より選択される金属であり、Ｒ３は互いに同一であっても異なってもよく、ハロゲン、炭素数１乃至１２のアルキル、アルコキシ、アシルオキシまたはヒドロキシ基であり、Ｚは３または４の整数である。
【請求項７】
前記バッファー組成物は、金属、ガラス粉末、ダイヤモンド粉末、酸化シリコン、粘土、リン酸カルシウム、リン酸マグネシウム、硫酸バリウム、フッ化アルミニウム、ケイ酸カルシウム、ケイ酸マグネシウム、ケイ酸バリウム、炭酸バリウム、水酸化バリウム及びケイ酸アルミニウムからなる群より選択される１種以上の充填剤;溶媒;及び重合触媒、を更に含むものである、請求項５に記載のプラスチック基板。
【請求項８】
前記第１有機-無機ハイブリッドバッファー層と第２有機-無機ハイブリッドバッファー層の各々は厚さが０．５乃至２０ミクロン（μｍ）である、請求項１に記載のプラスチック基板。
【請求項９】
ａ）プラスチックフィルムの一面にゾル状態のバッファー組成物をコーティング及び硬化して第１有機-無機ハイブリッドバッファー層を形成し、
ｂ）前記第１有機-無機ハイブリッド層上に、無機物をコーティングしてガスバリアー層を形成し、
ｃ）前記ガスバリアー層上に、ａ）段階のバッファー組成物をコーティングして第２有機-無機ハイブリッドバッファー層を形成及び硬化して多層フィルムを製造し、
ｄ）前記ｃ）段階で得たものと同じ構造の多層フィルムをさらに１組製造し、
ｅ）前記ｃ）段階とｄ）段階の前記プラスチックフィルムを接合して、何れの面にも互いに接触する多層フィルムがない
多層構造のプラスチック基板の製造方法。 
【請求項１０】
前記ｅ）段階の接合は、アクリル系接着剤または熱によって行われる、請求項９に記載のプラスチック基板の製造方法。
【請求項１１】
前記第１有機-無機ハイブリッドバッファー層と第２有機-無機ハイブリッドバッファー層は、下記の化学式１で示される各種化合物からなる群より選択される１種以上の有機シラン２０乃至９９．９９重量％及び、下記の化学式２で示される各種化合物からなる群より選択される１種以上の金属アルコキシド０．０１乃至８０重量％を含むバッファー組成物の部分加水分解物により作られたものである、請求項９に記載のプラスチック基板。
[化１]
（Ｒ１）ｍ-Ｓｉ-Ｘ（４-ｍ）
上記式で、Ｘは互いに同一であっても異なってもよく、水素、ハロゲン、炭素数１乃至１２のアルコキシ、アシルオキシ、アルキルカルボニル、アルコキシカルボニルまたは-Ｎ（Ｒ２）２（ここで、Ｒ２はＨ、または炭素数１乃至１２のアルキル）であり、
Ｒ１は互いに同一であっても異なってもよく、炭素数１乃至１２のアルキル、アルケニル、アルキニル、アリール、アリールアルキル、アルキルアリール、アリールアルケニル、アルケニルアリール、アリールアルキニル、アルキニルアリール、ハロゲン、置換されたアミノ、アミド、アルデヒド、ケト、アルキルカルボニル、カルボキシ、メルカプト、シアノ、ヒドロキシ、炭素数１乃至１２のアルコキシ、炭素数１乃至１２のアルコキシカルボニル、スルホン酸、リン酸、アクリルオキシ、メタクリルオキシ、エポキシまたはビニル基であり、
酸素または-ＮＲ２（ここで、Ｒ２はＨまたは炭素数１乃至１２のアルキル）がラジカルＲ１とＳｉの間に挿入されて-（Ｒ１）ｍ-Ｏ-Ｓｉ-Ｘ（４-ｍ）或いは（Ｒ１）ｍ-ＮＲ２-Ｓｉ-Ｘ（４-ｍ）になってもよく、ｍは１乃至３の整数である。
[化２]
Ｍ−（Ｒ３）ｚ
上記式で、Ｍはアルミニウム、ジルコニウム及びチタンからなる群より選択される金属であり、Ｒ３は互いに同一であっても異なってもよく、ハロゲン、炭素数１乃至１２のアルキル、アルコキシ、アシルオキシまたはヒドロキシ基であり、Ｚは３または４の整数である。
【発明の詳細な説明】
【技術分野】
【０００１】
本発明は多層構造を有するプラスチック基板及びその製造方法に関し、より詳しくは、小さい熱膨張係数、優れた寸法安定性及び優れたガスバリアー性を同時に満足する多層構造プラスチック基板及びその製造方法に関するものである。
【背景技術】
【０００２】
表示装置、額縁、工芸、容器などに使用されるガラス基板は、小さい熱膨張係数、優れたガスバリアー性、高い光透過度、表面平坦度、優れた耐熱性と耐薬品性などの複数の長所を持っているが、衝撃に弱くいためよく壊れて、密度が高くて重い短所がある。
【０００３】
最近、液晶や有機発光表示装置、電子紙に対する関心が急増しながら、これら表示装置の基板をガラスからプラスチックに代替する研究が活発に進められている。つまり、プラスチック基板でガラス基板を代替すれば、表示装置の全体重量が軽くなり、デザインの柔軟性を付与することができ、衝撃に強くて連続工程で製造する場合にはガラス基板に比べて経済性がある。
【０００４】
一方、表示装置のプラスチック基板として使用するためには、トランジスター素子の工程温度、透明電極の蒸着温度に耐えられる高いガラス転移温度、液晶と有機発光材料の老化を防止するための酸素と水蒸気遮断特性、工程温度変化による基板の歪み防止のための小さい熱膨張係数と寸法安定性、従来のガラス基板に使用される工程機器と互換性を有する高い機械的強度、エッチング工程に耐えられる耐薬品性、高い光透過度及び低い複屈折率、表面の耐スクラッチ性などの特性が要求される。
【０００５】
しかし、このような条件を全て満足する単一高分子複合フィルム（高分子フィルムまたは高分子-無機物質複合フィルム）は存在しないので、このような条件を満足させようと高分子フィルムに数層の機能性コーティングを行っている。代表的なコーティング層の例としては、高分子表面の欠陥を減らして平坦性を与えた有機平坦化層、酸素と水蒸気などのガス遮断のための無機物からなるガスバリアー層、表面の耐スクラッチ性付与のための有機または有機-無機ハードコーティング層などがある。従来の多くの多層プラスチック基板の場合、高分子基材に無機物ガスバリアー層をコーティングして、ガスバリアー層上にハードコーティング層をコーティングする過程を経るが、このような多層構造に製造する時の問題点は、高分子基材とガスバリアー層の間の大きい熱膨張係数の差による高分子基材の変形と無機薄膜のクラック及び剥離が発生である。したがって、各層の界面における応力を最少化する適切な多層構造の設計とコーティング層間の接着性が非常に重要であると言える。
【０００６】
米国のバイテックス（Ｖｉｔｅｘ Ｓｙｓｔｅｍｓ）社は高分子基材フィルムに単量体薄膜を形成し、ここに紫外線（ＵＶ）を照射して重合反応させて高分子化（固体化した有機層）し、その上にスパッタリング法で無機薄膜を成膜する過程を繰り返して複数層の有機-無機層を製造して、優れたガス遮断性を有する柔軟な基板を製造した。しかし、前記方法で優れたガス遮断性を有する製品を得ることはできたが、小さい熱膨張係数が要求されるディスプレイの用途には適さず、これに関する解決策を提示していない。
【０００７】
また、特許文献１では酸素と水蒸気に敏感な有機発光機器にプラスチック基板を使用するために、流入される酸素及び水蒸気と反応できるゲッター粒子をプラスチック基板に分散させる方法を提示した。前記ゲッター粒子の大きさは発光する特性波長の大きさより十分に小さくて分散が均等に行われて発光する光が散乱されずに基板を透過すべきである。また、前記方法はプラスチック基板に無機物からなるガスバリアー膜をコーティングすることによって流入される酸素と水蒸気の量を最少化しようとした。しかし、前記方法は１００乃至２００ｎｍ範囲の粒子寸法を有するナノ級粒子を均等に分散させて基板を製造することが難しく、酸素と水蒸気と反応できるゲッター粒子を多量含有させるためにプラスチック基板の厚さが厚くなければならず、プラスチック基板上に無機物ガスバリアー膜が直接コーティングされるため温度変化によってガスバリアー膜にクラックや剥離が起こる可能性が高い。
【０００８】
特許文献２では反応圧出して製造した１ｍｍ厚さ以内のポリグルタルイミドシートの一面または両面に、場合によってシリカ粒子などを含む架橋が可能な組成物（多官能基アクリレート系モノマーまたはオリゴマー、アルコキシシランなどと、これらの混合物）をコーティングした後、これを光硬化または熱硬化させ架橋コーティング膜を製造し、その上にガスバリアー膜をコーティングした後、場合によって再び架橋コーティング膜をバリアー膜にコーティングして、表示装置用プラスチック基板を製造したことがある。
【０００９】
しかし、前記方法はいくつかの特殊な場合にのみ酸素透過率と水蒸気透過率が液晶表示装置に利用できるだけ小さく、ガラス代替用基板として使用するために必須的に要求される小さい熱膨張係数と優れた寸法安定性に対しては依然として改善されていなかった。
【００１０】
特許文献３は有機-無機ハイブリッドであるＯＲＭＯＣＥＲと酸化シリコン層を一つの高分子基材の上にまたは二つの高分子基材の中央層にコーティングして、酸素透過率がコーティングする前の高分子基材の１/３０以下、水蒸気透過率がコーティングする前の高分子基材の１/４０以下である多層フィルムを提示した。前記方法は酸素、水蒸気透過率がコーティングする前の高分子基材に比べて非常に減少して包装材の材料として用いることができる可能性を提示したが、熱膨張係数と寸法安定性改善に対する言及はなかった。
【特許文献１】米国特許第６、４６５、９５３号
【特許文献２】米国特許第６、３２２、８６０号
【特許文献３】米国特許第６、５０３、６３４号
【発明の開示】
【発明が解決しようとする課題】
【００１１】
そこで、このような従来技術の問題点を解決するための本発明の目的は、小さい熱膨張係数、優れた寸法安定性及び優れたガスバリアー性を同時に満足して、壊れやすくて重い短所を有するガラス基板に代替することができる多層構造を有するプラスチック基板を提供することにある。
【００１２】
本発明の他の目的は、表示装置の基板の他にもガスバリアー性が要求される包装材及び多様な用途の容器材料として用いることができる多層構造のプラスチック基板の製造方法を提供することにある。
【課題を解決するための手段】
【００１３】
前記目的を達成するために、本発明が提供する多層構造プラスチック基板は、互いに接合された複数のプラスチックフィルム、そして有機-無機ハイブリッドの第１バッファー層、ガスバリアー層、及び有機-無機ハイブリッドの第２バッファー層を前記プラスチックフィルムの両面に順次に積層して含み、各層は前記プラスチックフィルムを中心に対称構造をなす。
【００１４】
また、本発明は、ａ）プラスチックフィルムの一面にゾル状態のバッファー組成物をコーティング及び硬化して第１有機-無機ハイブリッドバッファー層を形成し、ｂ）前記第１有機-無機ハイブリッド層上に無機物をコーティングして、ガスバリアー層を形成し、ｃ）前記ガスバリアー層上にａ）のバッファー組成物をコーティング及び硬化して第２有機-無機ハイブリッドバッファー層を形成して、多層フィルムを製造し、ｄ）前記ａ）乃至ｃ）段階の過程を繰り返してｃ）と同一な構造の多層フィルムをさらに１種製造し、ｅ）前記ｃ）とｄ）の各多層フィルムの層が形成されていないプラスチックフィルムの面どうしに接合して対称構造をなすようにする段階を含む多層構造のプラスチック基板の製造方法を提供する。
【発明の効果】
【００１５】
本発明の多層プラスチック基板構造は小さい熱膨張係数、優れたガスバリアー性、寸法安定性の諸特性を同時に満足させるので、表示装置用プラスチック基板としてガラス基板の代わりに使用でき、また、ガスバリアー性が要求される包装材や容器の材質としても非常に有用に活用できる。
【発明を実施するための最良の形態】
【００１６】
以下、本発明を詳細に説明する。
【００１７】
本発明は小さい熱膨張係数、優れた寸法安定性とガスバリアー性を同時に確保して、表示装置などで主に使用される壊れやすくて重い短所を有するガラス基板に代替できるプラスチック基板及び、その製造方法を提供する特徴がある。
【００１８】
本発明の多層プラスチック基板構造は、プラスチックフィルムとガスバリアー層との間及び前記ガスバリアー層上に有機-無機ハイブリッドバッファー層を位置させて、層間熱膨張係数差を最少化して層間接着力を向上させることができる。
【００１９】
本願発明の多層プラスチック基板は対称的に接着された構造に特徴があり、このうち、一層でもなければ、その機能が発揮できないため、前記の各層は必須的に含まれる。
【００２０】
また、本発明のプラスチック基板構造は対称構造からなっているので、温度変化によってプラスチック基板が一方向に屈曲することを防止する。
【００２１】
前記対称構造のプラスチック基板の製造方法は、プラスチックフィルム間に互いに接着する簡便な工程を利用することによって、生産性を高めることができ、低価の装備でもガスバリアー性と小さい熱膨張係数及び寸法安定性に優れたプラスチック基板を製造することができる。
【００２２】
このような本発明の多層プラスチック基板について図面を参照してより詳しく説明する。
【００２３】
図１は本発明の多層プラスチック基板の断面構造を示した図面であり、図２は、これを製造するための過程を示している。
【００２４】
本発明の多層プラスチック基板は、各々二層のプラスチックフィルム、ガスバリアー層及び四層の有機-無機ハイブリッドバッファー層の組み合わせによって多層構造を有する。
【００２５】
より具体的に説明すれば、図１で示されているように、本発明のプラスチック基板１００は接合された形態のプラスチックフィルム１１０ａ、１１０ｂを中心にその両面に各々第１有機-無機ハイブリッドバッファー層１１５ａ、１１５ｂ、ガスバリアー層１２０ａ、１２０ｂ及び第２有機-無機ハイブリッドバッファー層１２５ａ、１２５ｂを順次に積層して構成される。図１で図面符号１００は各多層フィルム１００ａ、１００ｂのプラスチックフィルム面どうしに接着した後、接着層１３０を基準に対称構造を有するプラスチック基板を意味する。
【００２６】
前記第１有機-無機ハイブリッドバッファー層はプラスチックフィルムとガスバリアー層間の大きい熱膨張係数の差を緩和させ、有機物と無機物の組成を適切に調節することによってプラスチックフィルムとガスバリアー層間の接着力を向上させることができる役割を果たす。また、前記第１有機-無機ハイブリッドバッファー層はプラスチックフィルムの表面を平坦化することができるので、ガスバリアー層の蒸着時に形成される欠陥を最少化することもできる。
【００２７】
前記ガスバリアー層は小さい熱膨張係数を有する高密度無機物層で、酸素と水蒸気などのガスを遮断することができる。
【００２８】
また、前記第２有機-無機ハイブリッドバッファー層はガスバリアー層のクラックを防止する保護層の役割を果たすだけでなく、ガスバリアー層の欠陥を補充してガスバリアー性をさらに向上させる。また、透明伝導性膜の形成時に優れた平坦化機能によって低い電気的抵抗を行う役割も果たす。
【００２９】
この時、前記第１及び第２有機-無機ハイブリッドバッファー層は有機シランと金属アルコキシドを含むバッファー組成物の部分加水分解物から形成されることによって前記の効果を持つ。
【００３０】
本発明で使用されるプラスチックフィルムは単一高分子、１種以上の高分子のブレンド及び有機または無機添加物が含まれている高分子複合材料からなる群より選択して使用することができる。好ましい一例として、本発明のプラスチック基板が液晶表示装置の基板として使用される場合、薄膜トランジスターと透明電極を形成する製造工程が２００℃以上の高温で行われるので、このような高温に耐えられる高耐熱性を有する高分子が要求される。このような特性を有する高分子としては、ポリノルボルネン、芳香族フラーレンポリエステル、ポルエーテルスルホン、ビスフェノールＡポリスルホン、ポリイミドなどがある。また、最近の高温基板工程温度を低温に下げる研究が進行されながら、１５０℃付近の温度まで使用することができるポリエチレンテレフタレート、ポリエチレンナフタレン、ポリアリーレート、ポリカーボネート、環状型オレフィン共重合体などの高分子を使用することができる。
【００３１】
また、本発明は高分子にナノ級物質を分散させたプラスチックフィルムを使用することもできる。このような高分子複合材料としては高分子・粘土ナノ級複合体があり、これは粘土の小さい粒子サイズ（<１ミクロン）と大きい縦横比の特性によって既に用いられていたガラス繊維などの複合体に比べて小さい量の粘土で高分子の機械的物性、耐熱性、ガスバリアー性、寸法安定性などの物性を向上させることができる。つまり、前記物性を向上させるためには層状構造の粘土片を剥離して高分子マトリックスによく分散させることが重要であるが、これを満足するのが高分子・粘土ナノ級複合体である。前記高分子・粘土複合体に使用することができる高分子・粘土ナノ級複合体としては、ポリスチレン、ポリメタクリレート、ポリエチレンテレフタレート、ポリエチレンナフタレン、ポリアリーレート、ポリカーボネート、環状型オレフィン共重合体、ポリノルボルネン、芳香族フラーレンポリエステル、ポルエーテルスルホン、ポリイミド、エポキシレジン、多官能性アクリレートなどがあり、粘土としてはラポナイト、モンモリロナイト、マガダイトなどを使用することができる。
【００３２】
本発明の多層プラスチック基板におけるプラスチックフィルムは、厚さが１０乃至１０００μｍのフィルムまたはシート形態であるのが好ましい。
【００３３】
前記プラスチックフィルムは溶液キャスティング法やフィルム圧出工程によって製造することができ、製造後、温度による変形を最少化するためにガラス転移温度付近で数秒から数分間短くアニーリングすることがよい。アニーリングの後にはコーティング性及び接着性を向上させるためにプラスチックフィルムの表面にプライマーコーティングを行ったり、コロナ、酸素或いは二酸化炭素を用いたプラズマ処理、紫外線-オゾン処理、反応気体を流入したイオンビーム処理法などで表面処理をすることもできる。
【００３４】
本発明の多層プラスチック基板の製造方法は、プラスチックフィルムの一面にゾル状態のバッファー組成物をコーティング及び硬化して第１有機-無機ハイブリッドバッファー層を形成し、その上に無機物を蒸着コーティングしてガスバリアー層を形成し、再びその上に前記バッファー組成物をコーティング及び硬化して第２有機-無機ハイブリッドバッファー層を形成して多層フィルムを製造し、前記と同一な過程を経て多層フィルムをさらに１種製造する。その後、各多層フィルムの層が形成されていないプラスチックフィルム面どうしに接合して対称構造をなして多層構造のプラスチック基板を製造することができる。
【００３５】
前記第１有機-無機ハイブリッドバッファー層はバッファー組成物を部分的に加水分解させてゾル状態の溶液に製造した後、これをプラスチックフィルムの上にコーティング及び硬化して得ることができる。前記コーティング法としては、スピンコーティング、ロールコーティング、バーコーティング、ディップコーティング、グラビアコーティング、スプレーコーティングなどの方法を使用することができる。前記ゾル状態の硬化方法は熱硬化、ＵＶ硬化、赤外線硬化、高周波熱処理方法などを利用することができる。硬化後、有機-無機ハイブリッドバッファー層の厚さは０．５乃至２０μｍであり、好ましくは２乃至１０μｍ、さらに好ましくは１〜５μｍになる。
【００３６】
前記有機-無機ハイブリッドバッファー層を形成するためのバッファー組成物は有機シラン及び金属アルコキシドを含み、場合によって適切な添加剤、溶媒及び重合触媒をさらに含むことができる。
【００３７】
前記有機シランは下記の化学式１で示される化合物からなる群より１種以上選択して用いることができ、この時、１種の有機シラン化合物を用いる場合、架橋が可能でなければならない。
[化１]
（Ｒ１）ｍ-Ｓｉ-Ｘ（４-ｍ）
上記式で、Ｘは互いに同一であっても異なってもよく、水素、ハロゲン、炭素数１乃至１２のアルコキシ、アシルオキシ、アルキルカルボニル、アルコキシカルボニル、または-Ｎ（Ｒ２）２（ここで、Ｒ２はＨ、または炭素数１乃至１２のアルキル）であり、
Ｒ１は互いに同一であっても異なってもよく、炭素数１乃至１２のアルキル、アルケニル、アルキニル、アリール、アリールアルキル、アルキルアリール、アリールアルケニル、アルケニルアリール、アリールアルキニル、アルキニラリル群、ハロゲン、置換されたアミノ、アミド、アルデヒド、ケト、アルキルカルボニル、カルボキシ、メルカプト、シアノ、ヒドロキシ、炭素数１乃至１２のアルコキシ、炭素数１乃至１２のアルコキシカルボニル、スルホン酸、リン酸、アクリルオキシ、メタクリルオキシ、エポキシまたはビニル基であり、
この時、酸素または-ＮＲ２（ここで、Ｒ２はＨ、または炭素数１乃至１２のアルキル）がラジカルＲ１とＳｉとの間に挿入されて-（Ｒ１）ｍ-Ｏ-Ｓｉ-Ｘ（４-ｍ）或いは（Ｒ１）ｍ-ＮＲ２-Ｓｉ-Ｘ（４-ｍ）になってもよく、
ｍは１乃至３の整数である。
【００３８】
前記有機シランの例としては、メチルトリメトキシシラン、メチルトリエトキシシラン、フェニルトリメトキシシラン、フェニルトリエトキシシラン、ジメチルジメトキシシラン、ジメチルジエトキシシラン、ジフェニルジメトキシシラン、ジフェニルジエトキシシラン、フェニルジメトキシシラン、フェニルジエトキシシラン、メチルジメトキシシラン、メチルジエトキシシラン、フェニルメチルジメトキシシラン、フェニルメチルジエトキシシラン、トリメチルメトキシシラン、トリメチルエトキシシラン、トリフェニルメトキシシラン、トリフェニルエトキシシラン、フェニルジメチルメトキシシラン、フェニルジメチルエトキシシラン、ジフェニルメチルメトキシシラン、ジフェニルメチルエトキシシラン、ジメチルエトキシシラン、ジメチルエトキシシラン、ジフェニルメトキシシラン、ジフェニルエトキシシラン、３-アミノプロピルトリエトキシシラン、３-グリシドキシプロピルトリメトキシシラン、ｐ-アミノフェニルシラン、アリルトリメトキシシラン、ｎ-（２-アミノエチル）-３-アミノプロピルトリメトキシシラン、３-アミンプロピルトリエトキシシラン、３-アミノプロピルトリメトキシシラン、３-グリシドキシプロピルジイソプロフィルエトキシシラン、３-グリシドキシプロピル）メチルジエトキシシラン、３-グリシドキシプロピルトリメトキシシラン、３-メルカプトプロピルトリメトキシシラン、３-メルカプトプロピルトリエトキシシラン、３-メタクリルオキシプロピルメチルジエトキシシラン、３-メタクリルオキシプロピルメチルジメトキシシラン、３-メタクリルオキシプロピルトリメトキシシラン、ｎ-フェニルアミノプロピルトリメトキシシラン、ビニルメチルジエトキシシラン、ビニルトリエトキシシラン、ビニルトリメトキシシラン及び、これらの混合物からなる群より選択して使用することができる。
【００３９】
前記金属アルコキシドは下記の化学式２で示される化合物からなる群より１種以上選択して使用することができる。
[化２]
Ｍ−（Ｒ３）ｚ
上記式で、Ｍはアルミニウム、ジルコニウム及びチタンからなる群より選択される金属を示し、Ｒ３は互いに同一であっても異なってもよく、ハロゲン、炭素数１乃至１２のアルキル、アルコキシ、アシルオキシ、またはヒドロキシ基であり、Ｚは３または４の整数である。
【００４０】
前記充填剤は金属、ガラス粉末、ダイヤモンド粉末、酸化シリコン（ＳｉＯｘ、ここでｘは２-４の整数）、粘土などの物質の中で１種以上選択して使用することができる。前記充填剤の例としては、金属、ガラス粉末、ダイヤモンド粉末、酸化シリコン、粘土（ベントナイト、スメクタイト、カオリンなど）、リン酸カルシウム、リン酸マグネシウム、硫酸バリウム、フッ化アルミニウム、ケイ酸カルシウム、ケイ酸マグネシウム、ケイ酸バリウム、炭酸バリウム、水酸化バリウム、ケイ酸アルミニウム、これらの混合物がある。
【００４１】
前記溶媒は通常の部分加水分解反応に使用される溶媒を用いることができ、好ましくは蒸溜水を使用することができる。また、触媒もやはり特に限定されないが、好ましくはアルミニウムブトキシド及びジルコニウムプロポキシドを使用することができる。
【００４２】
前記充填剤、溶媒及び触媒の使用量は必要に応じて添加されるもので、特に限定されない。
【００４３】
前記バッファー組成物で有機シルラの含量は２０乃至９９．９９重量％が好ましく、より好ましくは５０乃至９９重量％、さらに好ましくは７０乃至９９重量％が良い。また、前記金属アルコクシドの含量は０．０１乃至８０重量％がよく、より好ましくは７０重量％より少なく使用するのがよく、最も好ましくは２０重量％より少ないのがよい。
【００４４】
本発明で第１有機-無機ハイブリッドバッファー層の表面の平坦度Ｒａ（平均粗さ）は非常に重要であるが、前記バッファー層が平坦でなければ、バリアー層が蒸着される時に欠陥が発生し、結局バリアー性が出ない結果を招く。したがって、平坦度値が低ければ低いほど、バリアー性が増加する結果を示す。本発明では前記第１有機-無機ハイブリッドバッファー層の表面平坦度は１ｎｍ内外が好ましく、より好ましくは１ｎｍ以内の平坦度が良い。具体的に、平坦度は０．１〜１．２のＲａ値を有することができる。
【００４５】
このように製造されたバッファー層上に無機物であるガスバリアー層１２０ａ、１２０ｂを積層すれば、無機物層と有機-無機ハイブリッドバッファー層の間の接着力が優れていて、無機物層によってガスバリアー特性が向上し、無機物層自体の係数が高くて熱膨張係数が小さいために、全基板の機械的特性もまた向上させることができる。
【００４６】
前記プラスチックフィルムは酸素や水蒸気の透過度が数十から数千であるために、ガスバリアー層を形成する方法は、密度の高い透明無機物や厚さ数ナノメートルと薄い金属膜を高分子フィルムの上に物理的または化学的方法でコーティングして、酸素や水蒸気を遮断することができる。この時、透明無機酸化膜を使うと、ピンホールやクラックが存在すれば、酸素や水蒸気を効果的に遮断することが難しい。また、厚さ数ナノメートルの均一な薄膜を得ることが難しいだけでなく、８０％を超える可視光透過度が得難い。 前記のように形成されたガスバリアー層の厚さは、５乃至１０００ｎｍ、具合が良いと２０乃至５００ナノメートル、特に具合が良いと５０乃至２００ナノメートルである。
【００４７】
前記無機物としてはＳｉＯｘ（ここで、ｘは１乃至４の整数）、ＳｉＯｘＮｙ（ここで、ｘ及びｙは各々１乃至３の整数）、Ａｌ２Ｏ３及びＩＴＯからなる群より１種以上選択される酸化金属や窒化金属を使用することができる。前記蒸着コーティング法としてはスパッタリング法、化学蒸着法、イオンプレイティング法、プラズマ化学蒸着法、ゾル-ゲル法などを使用することができる。
【００４８】
前記ガスバリアー層上に形成される第２有機-無機ハイブリッドバッファー層１２５ａ、１２５ｂはバリアー層にクラックが発生する可能性を最少化し、表面に使用されて耐薬品性と耐スクラッチ性を付与する。また、本発明では無機物層に存在し得るピンホール、クラックなどの欠陥の部分で無機物層のヒドロキシ基とバッファー層のヒドロキシ基間に水和反応が起こって、無機物層の欠陥を治癒してガスバリアー性をさらに向上させることができる。前記ガスバリアー層（無機物層）の上に積層される第２有機-無機ハイブリッドバッファー層の組成物は前記プラスチックフィルムの上にコーティングされる第１有機-無機ハイブリッドバッファー層の組成物と同一であるが、有機シランと金属アルコキシド、充填剤の比率とコーティングされる厚さは場合により異なることもある。
【００４９】
前記第２有機-無機ハイブリッドバッファー層１２５ａ、１２５ｂの形成方法は、前記第１有機-無機ハイブリッドバッファー層の形成方法と同様な方法でゾル状態の溶液をスピンコーティング、ロールコーティング、バーコーティング、ディップコーティング、グラビアコーティング、スプレーコーティングなどの方法で高分子フィルムにコーティングし、熱硬化、ＵＶ硬化、赤外線硬化、高周波熱処理方法で硬化して製造することができ、硬化後の厚さは０．５乃至２０μｍ、好ましくは２乃至１０μｍ、さらに良く１乃至５μｍとなる。
【００５０】
また、本発明において、前記第２の有機-無機ハイブリッドバッファー層の平坦度もやはり非常に重要であるが、ＬＣＤ工程或いはＯＬＥＤ工程で使用されるＩＴＯのような素子が第２の有機-無機ハイブリッドバッファー層に直接蒸着されるので、このような素子は平坦度が高ければ電流が集中する現象で機能を果たすことができない。
【００５１】
現在の傾向はＬＣＤよりは次世代ディスプレイであるＯＬＥＤでさらに優れた平坦度が要求される。したがって、本発明はこのような条件が満足できるように、前記第２有機-無機ハイブリッドバッファー層の表面平坦度もまた１ｎｍ内外が好ましく、より好ましくは１ｎｍ以内の平坦度が良い。具体的に、平坦度は０．１〜１．２のＲａ値を有することができる。
【００５２】
前記多層フィルムのプラスチックフィルム間の接合方法は通常接着剤として使用されるアクリル系接着剤または熱接合方法によって行うことができ、これに必ず制限されるわけではない。この時、接着剤を用いる場合、その含有量は特に限定されないが、形成された接着層の厚さは０．１乃至１０μｍであるのが好ましい。
【００５３】
以上のような本発明の多層構造のプラスチック基板は、熱膨張係数が小さく（最大６．５ｐｐｍ/Ｋ）で非常に小さく、酸素透過率が０．０５（ｃｃ/ｍ２/ｄａｙ/ａｔｍ）未満であり、水蒸気透過率が０．００５（ｇ/ｍ２/ｄａｙ）未満で優れたガスバリアー性を有しており、寸法安定性も優れている。したがって、本発明の多層プラスチック基板は従来表示装置などで主に使用されてきた壊れやすくて重いガラス基板に代替することができ、その他に優れたガスバリアー性が要求される材質でも使用することができる。
【００５４】
以下、本発明を実施例を通じてさらに詳しく説明する。しかし、下記の実施例は本発明の例示に過ぎず、本発明の範囲が下記の実施例に限定されるわけではない。
【００５５】
[実施例]
実施例１
二軸延伸圧出工程で両面アクリルプライマーコーティングして製造された１００μｍ厚さのＰＥＴ（Ｐｏｌｙｅｔｈｙｌｅｎｅｔｅｒｅｐｈｔｈａｌａｔｅ、商品名ＳＨ３８、韓国ＳＫ社）フィルムを１５０℃対流オーブンで１分間熱処理して残留応力を除去した後、プラスチックフイルムとして使用した。
【００５６】
第１有機-無機ハイブリッドバッファー層を形成するため、テトラエトキシシラン３２．５重量部、３-グリシドキシプロピルトリメトキシシラン６４．０重量部、アミノプロピルトリメトキシシラン０．５重量部、アルミニウムブトキシド２．０重量部及びジルコニウムプロポキシド１．０重量部を含む混合物に蒸溜水８０．０重量部を添加した。部分加水分解は、ゾル状態のバッファー組成物を製造するため、２５℃で２４時間実施した。
【００５７】
前記バッファー組成物をＰＥＴフィルムの一面にバーコーティングした。５０℃で３分間溶媒を除去した後、１２５℃の対流オーブンで１時間ゲル反応を進めた。
【００５８】
ゲル反応後、アルファステッパーで測定した有機-無機ハイブリッドバッファー層の厚さは３ミクロンであった。ゲル反応が終わったバッファー層上にエィテックシステム社のＤＣ/ＲＦマグネトロンスパッター機を使用して、Ａｒガスを５０ｓｃｃｍ注入し、５ｍｔｏｒｒの圧力下で１０００ＷａｔｔのＲＦ（１３．５６ＭＨｚ）ｐｏｗｅｒを１０分間印加し、酸化シリコン（ＳｉＯｘ、ｘ=１-４の整数）薄膜を蒸着した。ＳＥＭで観察した酸化シリコン膜の厚さは１００ｎｍであった。酸化シリコン薄膜の上に再び前記組成のバッファー組成物をバーコーティングした後、５０℃の対流オーブンで３分間溶媒を除去して１２５℃の対流オーブンで１時間の間にゲル反応を進めて、第２有機-無機ハイブリッドバッファー層を形成して多層フィルムを製造した（図１、２の１００ｂ）。ゲル反応が終わった後、アルファステッパーで測定したバッファー層の厚さは３ミクロンであった。
【００５９】
第２有機-無機ハイブリッドバッファー層の表面粗度は、ＡＦＭの室温タッピングモード（ｔａｐｐｉｎｇ ｍｏｄｅ）で測定して、５０ミクロン×５０ミクロンの範囲で０．４ｎｍ以下であった。
【００６０】
残りの多層フィルム（図１、２の１００ａ）は、前記と同じ方法で再度製造した。
【００６１】
最後に、多官能基を有するアクリレートオリゴマーが主成分である接着剤組成物を前記の過程で製造された多層フィルム１００ｂのコーティングされていないＰＥＴ面にバーコーティングした後、前記と同様な方式で製造された多層フィルム１００ｂとプラスチック面を互いに接着して、紫外線照射器（ＤＹＭＡＸ２０００-ＥＣ）で６分間照射して接着剤組成物の硬化反応を誘導し、図１の１００のような構造のプラスチック基板を作った。
【００６２】
実施例１のプラスチック基板に対して表示装置用基板としての主要要求物性である光透過度、ヘーズ、酸素透過率、水蒸気透過率、熱膨張係数、鉛筆引き掻き硬度を測定して、その結果を表１に示した。前記各物性測定方法はの下記の通りであり、以下のすべての実施例と比較例に同様に適用した。
１）光透過度:ＡＳＴＭ  Ｄ１００３に基づいて、各々Ｖａｒｉａｎ社のＵＶ-分光計を使って可視域である３８０から７８０ｎｍの範囲で測定した。
２）ヘーズ:Ｔｏｋｙｏ Ｄｅｎｓｈｏｋｕ社のＨａｚｅｍｅｔｅｒ ＴＣ-Ｈ３ＤＰＫでＡＳＴＭ  Ｄ１００３の方法で測定した。
３）酸素透過率:ＭＯＣＯＮ社のＯＸ-ＴＲＡＮ２/２０を使ってＡＳＴＭ  Ｄ３９８５の方法で、常温で０％の相対湿度で測定した。
４）水蒸気透過率:ＰＥＲＭＡＴＲＡＮ-Ｗ-３/３３を使ってＡＳＴＭＦ１２４９の方法で１００％の相対湿度及び常温で４８時間測定した。
５）熱膨張係数:ＡＳＴＭ  Ｄ６９６に基づいて、熱機械分析器（ＴＭＡ;Ｔｈｅｒｍｏｍｅｃｈａｎｉｃａｌ Ａｎａｌｙｓｉｓ）で５ｇｆの応力下で１０℃で昇温しながら測定した。
６）鉛筆引き掻き硬度は２００ｇの荷重下でＡＳＴＭ  Ｄ３３６３の方法で測定した。
【００６３】
全ての物性値は、少なくとも５回以上測定し、平均を出した。
【００６４】
参考として、実施例１に使用されたＰＥＴフィルム自体の酸素、水蒸気透過率は各々２５ｃｃ/ｍ２/ｄａｙ/ａｔｍ、４．５ｇ/ｍ２/ｄａｙであり、熱膨張係数は２２．４ｐｐｍ/Ｋであった。
【表１】
2007523769.tif 000003
【００６５】
前記表１で、
ａ）機器測定限界:０．０５ｃｃ/ｍ２/ｄａｙ/ａｔｍ
ｂ）機器測定限界:０．００５ｇ/ｍ２/ｄａｙ
実施例１によって製造された多層プラスチック基板は、平らなフロアに置いた時、屈曲がなく、表１に示したように、製造されたプラスチック基板は優れたガスバリアー性と小さい熱膨張係数、寸法安定性の物性を同時に満足したことが分かる。
【００６６】
実施例２
厚さ５０ミクロンのデュポン社Ｋａｐｔｏｎポリイミドフィルムにコロナ表面処理（（株）Ａ-Ｓｕｎｇ）を行った後、実施例１と同様な組成のゾル状態のバッファー組成物をバーコーティングして、対流オーブンで５０℃、３分間残留溶媒を除去して，２００℃の対流オーブンで３０分間のゲル反応を進めた。アルファステッパーで測定した前記バッファーコーティング層の厚さは２ミクロンであった。その後、前記実施例１と同一な蒸着条件で酸化シリコン薄膜を前記バッファーコーティング層に蒸着した後、その上に同じ組成のバッファー組成物を再びバーコーティングした後、５０℃で３分間対流オーブンで残留溶媒を除去して、２００℃で３０分間の対流オーブンでゲル反応を進めて第２バッファーコーティング層を製造した。アルファステッパーで測定した第２バッファーコーティング層の厚さは２ミクロンであった。実施例１と同じ方法で製造された多層フィルムと、別の多層フィルムを接着して、図１の１００のような構造のプラスチック基板を作った。
【００６７】
前記実施例１と同様な方法でプラスチック基板の物性を測定し、その結果を表２に示した。
【表２】
2007523769.tif 000004
【００６８】
実施例３
実施例１と同じ方法でプラスチックフィルム（ＰＥＴ）の上に第１有機-無機ハイブリッドバッファー層を形成するため、前記物質はテトラエトキシシラン４０．０重量部、３-グリシドキシプロピルトリメトキシシラン５６．５重量部、アミノプロピルトリメトキシシラン０．５重量部、アルミニウムブトキシド２．０重量部及びジルコニウムプロポキシド１．０重量部を使用しており、ここに蒸溜水６０．０重量部を添加して、２５℃・２４時間の部分加水分解を行った。実施例１に用いたと同じゾル状態のバッファー組成物をＰＥＴフィルムの一面にバーコーティングした。５０℃で３分間、溶媒除去のために乾燥した後、１２５℃の対流オーブンで１時間ゲル反応を進めた。ゲル化の後、アルファステッパーで測定した前記バッファーコーティング層の厚さは２ミクロンであった。実施例１と同じ条件で酸化シリコン薄膜を前記バッファーコーティング層に蒸着した。前記バッファー組成物を酸化シリコン薄膜の上にバーコーティングし、５０℃で３分間溶媒を除去乾燥して、１２５℃で１時間の対流オーブンでゲル反応を進めて第２バッファーコーティング層を形成した。アルファステッパーで測定した第２バッファーコーティング層の厚さは２ミクロンであった。得られた多層フィルムは、実施例１と同じ条件で製造された別の多層フィルムと接着して、図１の１００のような構造のプラスチック基板を作った。
【００６９】
前記実施例１と同様な方法でプラスチック基板の物性を測定し、その結果を表２に示した。
【表３】
2007523769.tif 000005
【００７０】
比較例１
実施例１と同じ方法で製造された、２枚の多層フィルムを接着して、図３に示されたプラスチック基板を製造したが、ＰＥＴフィルムと酸化シリコンガスバリアー層の間に有機-無機ハイブリッドバッファー層をコーティングせず、ガスバリアー層の上にのみ前記有機-無機ハイブリッドバッファー層をコーティングしたことは別である。
【００７１】
前記酸化シリコンガスバリアー層の上にコーティングされたバッファー層は、実施例１と同じ方法で製造された。結果を下の表４に示す。
【表４】
2007523769.tif 000006
【００７２】
表４から、比較例１によって製造したプラスチック基板は酸素と水蒸気透過率が機器測定範囲外の値を示したが、一つのバッファー層のみを含んで熱膨張係数はＰＥＴフィルム自体の熱膨張係数である２２．４と同様に高いことが分かる。
【００７３】
比較例２
実施例１でプラスチックフィルムＰＥＴに第１有機-無機ハイブリッドバッファー層をコーティングし、その上にガスバリアー層である酸化シリコン薄膜を蒸着して多層フィルムを製造しており、第２有機-無機ハイブリッドバッファー層コーティングはしなかった。同様な方式で製造された多層フィルムとプラスチックフィルム面を互いに接着して、図４のような構造のプラスチック基板を製造した。
【００７４】
前記プラスチックフィルムの上にコーティングしたバッファー層は実施例１と同様な方法でコーティングして製造した。このように製造されたプラスチック基板に対する物性測定結果を表５に示した。
【表５】
2007523769.tif 000007
【００７５】
表５から、比較例２によって製造したプラスチック基板は酸素と水蒸気透過率が機器測定範囲外の値を示したが、これもまた一つのバッファー層のみを含んで熱膨張係数はＰＥＴフィルムシート自体の熱膨張係数である２２．４と同様に高いことが分かる。
【００７６】
比較例３
実施例１でプラスチックフィルムＰＥＴの上にガスバリアー層の酸化シリコン薄膜を蒸着して多層フィルムを製造し、第１及び第２有機-無機ハイブリッドバッファー層は全てコーティングしなかった。同様な方式で製造された多層フィルムのプラスチックフィルムシート面を互いに接着して、図５のプラスチック基板を製造した。
【００７７】
このように製造されたプラスチック基板に対する物性測定結果を表６に示した。
【表６】
2007523769.tif 000008
【００７８】
表６から、比較例３によって製造したプラスチック基板は酸素透過率が１．１で、水蒸気透過率が２．０であり、これはＰＥＴフィルムの値よりは非常に減少しているが、依然として高い値を示している。また、熱膨張係数はＰＥＴフィルム自体の熱膨張係数である２２．４と同様に高いことが分かる。したがって、表示装置の基板として使用するのには適しないことが分かる。
【００７９】
比較例４
実施例１で高分子フィルムＰＥＴの上にガスバリアー層の酸化シリコン薄膜のみを蒸着したフィルムを製造しており（図６）、プラスチック基板に対する物性測定結果を表７に示した。図６は両面接合でなく、一面にのみガスバリアー層が蒸着された基板である。
【表７】
2007523769.tif 000009
【００８０】
表７ｋａｒａ、比較例４によって製造したプラスチック基板は酸素透過率が３．１で，水蒸気透過率が３．０であり、これはＰＥＴフィルムの値よりは減少しているが、依然として高い値を示している。また、熱膨張係数はＰＥＴフィルム自体の熱膨張係数の２２．４と同様に高いことが分かる。したがって表示装置の基板として使用するのには適しないことが分かる。
【００８１】
比較例５
実施例１に使用されたＰＥＴフィルムの一面に実施例１のバッファー組成物溶液を２．５ミクロンの厚さでバーコーティングして、実施例１と同様に架橋反応を進めた後、実施例１と同じ条件で約１００ｎｍの酸化シリコン薄膜を蒸着しガスバリアー層を形成した。これに前記の過程と同一にバッファー層のコーティング及び架橋反応、酸化シリコン薄膜の蒸着をさらに２回繰り返した後、最外郭の酸化シリコン薄膜に約３ミクロンの厚さで前記バッファー層をコーティングして、５０℃で３分間残留溶媒を除去し、１２５℃で１時間架橋反応を進めて、対称構造でない一面にのみ積層したプラスチック基板を製造した（図７）。作られた基板の縦横長さは全て１２ｃｍであり、コーティングされていない面を平らなフロアに置いた時、中間部分が３ｃｍフロアから落ちる屈曲した模様を示した。物性測定結果を表８に示しており、酸素、水蒸気透過率は優れているように現れたが、熱膨張係数の改善が行われてはいない。したがって、表示装置の基板として使用するのには適しないことが分かる。
【表８】
2007523769.tif 000010
【００８２】
比較例６
実施例１で用いたＰＥＴフィルムを多官能性メタクリレート組成物に光開始剤を０．３重量部添加した溶液に浸漬した後，分当り１０ｃｍの速度で引き上げてディップコーティング及びＵＶ硬化して、両面に有機架橋コーティング層１４０ａ、１４０ｂを形成した。ＵＶ硬化後、架橋コーティング層の厚さはアルファステッパーで測定した結果３ミクロンであった。有機架橋コーティングした前記ＰＥＴフィルムの両面に実施例１と同様な方法で１００ｎｍ厚さの酸化シリコン薄膜を蒸着した後、再び前記有機架橋コーティング層１４２ａ、１４２ｂを前記と同様な方法で酸化シリコン薄膜上に３ミクロンの厚さでコーティングして、図８のプラスチック基板を製造した。作られた基板に対する物性測定結果を表９に示した。
【表９】
2007523769.tif 000011
【００８３】
表９から、比較例６の場合、酸素と水蒸気透過率はＰＥＴフィルムに比べて非常に減少しているが、熱膨張係数の減少は現れておらず、表示装置の基板として使用するのには適しないことが分かる。
【図面の簡単な説明】
【００８４】
【図１】本発明の実施例１に応じた多層構造のプラスチック基板の断面構造を簡略に示した図面である。
【図２】本発明の多層プラースピック基板の製造工程を簡略に示した図面である。
【図３】比較例１乃至６によるプラスチック基板の断面構造である。
【図４】比較例１乃至６によるプラスチック基板の断面構造である。
【図５】比較例１乃至６によるプラスチック基板の断面構造である。
【図６】比較例１乃至６によるプラスチック基板の断面構造である。
【図７】比較例１乃至６によるプラスチック基板の断面構造である。
【図８】比較例１乃至６によるプラスチック基板の断面構造である。
【図１】
2007523769.tif 000012
【図２】
2007523769.tif 000013
【図３】
2007523769.tif 000014
【図４】
2007523769.tif 000015
【図５】
2007523769.tif 000016
【図６】
2007523769.tif 000017
【図７】
2007523769.tif 000018
【図８】
2007523769.tif 000019
【国際調査報告】
2007523769.tif 000020
2007523769.tif 000021
2007523769.tif 000022